(57)【特許請求の範囲】
【請求項１】
Ｍｇ０．５〜２．０％（重量％、以下同じ）、Ｍｎ０．５〜２．０％、Ｆｅ０．１〜０．７％、Ｓｉ０．０５〜０．５％を含有し、残部がＡｌおよび不可避的不純物よりなるアルミニウム合金をスラブに鋳造した後、そのスラブに対し５２０〜６３０℃の範囲内の温度で１時間以上の均質化処理を施し、さらにリバーシングミルを用いて、スラブを熱間粗圧延およびそれに続く熱間仕上圧延によって熱間圧延するにあたり、
（１）  熱間粗圧延開始時のスラブ厚みを２００ｍｍ以上とし、
（２）  熱間粗圧延開始温度を４５０〜５８０℃の範囲内とし、
（３）  熱間粗圧延から熱間仕上圧延を通じての各圧延パスにおける圧延速度を４０ｍ／分以上とし、
（４）  熱間粗圧延開始時のスラブ厚みから板厚１５０ｍｍに達するまでの熱間粗圧延各パスにおける圧下量をそれぞれ１５ｍｍ以上とし、
（５）  熱間粗圧延中において、粗圧延開始からの圧延率が２５％以上でかつ１５０〜１５ｍｍの範囲内の板厚の段階までの温度を、４００℃以上の温度として、その１５０〜１５ｍｍの範囲内の板厚の段階において板全体に対し体積率で５％以上の再結晶を少なくとも１回以上生じさせ、
（６）  前記５％以上の再結晶体積率の段階から熱間仕上圧延における最終パスまでの温度を２５０〜４００℃の範囲内とし、
（７）  さらに熱間仕上圧延における上り温度を２００〜３２０℃の範囲内とし、
（８）  かつ熱間仕上圧延における上り板厚を１．０〜７．０ｍｍの範囲内とし、
以上の（１）〜（８）の条件によって得られた熱延板に対して、０．１℃／秒以下の平均昇温速度で加熱して２５０〜４５０℃の範囲内の温度に０．５時間以上保持するバッチ焼鈍を行なった後、０．１℃／秒以下の平均冷却速度で冷却し、その後さらに６０％以上の圧延率で冷間圧延を行なうことを特徴とする、缶胴用アルミニウム合金板の製造方法。
【請求項２】
Ｍｇ０．５〜２．０％、Ｍｎ０．５〜２．０％、Ｆｅ０．１〜０．７％、Ｓｉ０．０５〜０．５％を含有し、かつＣｕ０．０５〜０．５％、Ｃｒ０．０５〜０．３％、Ｚｎ０．０５〜０．５％のうちの１種または２種以上を含有し、残部がＡｌおよび不可避的不純物よりなるアルミニウム合金をスラブに鋳造した後、そのスラブに対し５２０〜６３０℃の範囲内の温度で１時間以上の均質化処理を施し、さらにリバーシングミルを用いて、スラブを熱間粗圧延およびそれに続く熱間仕上圧延によって熱間圧延するにあたり、
（１）  熱間粗圧延開始時のスラブ厚みを２００ｍｍ以上とし、
（２）  熱間粗圧延開始温度を４５０〜５８０℃の範囲内とし、
（３）  熱間粗圧延から熱間仕上圧延を通じての各圧延パスにおける圧延速度を４０ｍ／分以上とし、
（４）  熱間粗圧延開始時のスラブ厚みから板厚１５０ｍｍに達するまでの熱間粗圧延各パスにおける圧下量をそれぞれ１５ｍｍ以上とし、
（５）  熱間粗圧延中において、粗圧延開始からの圧延率が２５％以上でかつ１５０〜１５ｍｍの範囲内の板厚の段階までの温度を、４００℃以上の温度として、その１５０〜１５ｍｍの範囲内の板厚の段階において板全体に対し体積率で５％以上の再結晶を少なくとも１回以上生じさせ、
（６）  前記５％以上の再結晶体積率の段階から熱間仕上圧延における最終パスまでの温度を２５０〜４００℃の範囲内とし、
（７）  さらに熱間仕上圧延における上り温度を２００〜３２０℃の範囲内とし、
（８）  かつ熱間仕上圧延における上り板厚を１．０〜７．０ｍｍの範囲内とし、
以上の（１）〜（８）の条件によって得られた熱延板に対して、０．１℃／秒以下の平均昇温速度で加熱して２５０〜４５０℃の範囲内の温度に０．５時間以上保持するバッチ焼鈍を行なった後、０．１℃／秒以下の平均冷却速度で冷却し、その後さらに６０％以上の圧延率で冷間圧延を行なうことを特徴とする、缶胴用アルミニウム合金板の製造方法。
【請求項３】
Ｍｇ０．５〜２．０％、Ｍｎ０．５〜２．０％、Ｆｅ０．１〜０．７％、Ｓｉ０．０５〜０．５％を含有し、残部がＡｌおよび不可避的不純物よりなるアルミニウム合金をスラブに鋳造した後、そのスラブに対し５２０〜６３０℃の範囲内の温度で１時間以上の均質化処理を施し、さらにリバーシングミルを用いて、スラブを熱間粗圧延およびそれに続く熱間仕上圧延によって熱間圧延するにあたり、
（１）  熱間粗圧延開始時のスラブ厚みを２００ｍｍ以上とし、
（２）  熱間粗圧延開始温度を４５０〜５８０℃の範囲内とし、
（３）  熱間粗圧延から熱間仕上圧延を通じての各圧延パスにおける圧延速度を４０ｍ／分以上とし、
（４）  熱間粗圧延開始時のスラブ厚みから板厚１５０ｍｍに達するまでの熱間粗圧延各パスにおける圧下量をそれぞれ１５ｍｍ以上とし、
（５）  熱間粗圧延中において、粗圧延開始からの圧延率が２５％以上でかつ１５０〜１５ｍｍの範囲内の板厚の段階までの温度を、４００℃以上の温度として、その１５０〜１５ｍｍの範囲内の板厚の段階において板全体に対し体積率で５％以上の再結晶を少なくとも１回以上生じさせ、
（６）  前記５％以上の再結晶体積率の段階から熱間仕上圧延における最終パスまでの温度を２５０〜４００℃の範囲内とし、
（７）  さらに熱間仕上圧延における上り温度を２００〜３２０℃の範囲内とし、
（８）  かつ熱間仕上圧延における上り板厚を１．０〜７．０ｍｍの範囲内とし、
以上の（１）〜（８）の条件によって得られた熱延板に対して、１〜１００℃／秒の範囲内の平均昇温速度で３３０〜５００℃の範囲内の温度に加熱して保持なしもしくは１０分以下の保持を行なう連続焼鈍を施した後、１〜１００℃／秒の範囲内の平均冷却速度で冷却し、その後さらに６０％以上の圧延率で冷間圧延を行なうことを特徴とする、缶胴用アルミニウム合金板の製造方法。
【請求項４】
Ｍｇ０．５〜２．０％、Ｍｎ０．５〜２．０％、Ｆｅ０．１〜０．７％、Ｓｉ０．０５〜０．５％を含有し、かつＣｕ０．０５〜０．５％、Ｃｒ０．０５〜０．３％、Ｚｎ０．０５〜０．５％のうちの１種または２種以上を含有し、残部がＡｌおよび不可避的不純物よりなるアルミニウム合金をスラブに鋳造した後、そのスラブに対し５２０〜６３０℃の範囲内の温度で１時間以上の均質化処理を施し、さらにリバーシングミルを用いて、スラブを熱間粗圧延およびそれに続く熱間仕上圧延によって熱間圧延するにあたり、
（１）  熱間粗圧延開始時のスラブ厚みを２００ｍｍ以上とし、
（２）  熱間粗圧延開始温度を４５０〜５８０℃の範囲内とし、
（３）  熱間粗圧延から熱間仕上圧延を通じての各圧延パスにおける圧延速度を４０ｍ／分以上とし、
（４）  熱間粗圧延開始時のスラブ厚みから板厚１５０ｍｍに達するまでの熱間粗圧延各パスにおける圧下量をそれぞれ１５ｍｍ以上とし、
（５）  熱間粗圧延中において、粗圧延開始からの圧延率が２５％以上でかつ１５０〜１５ｍｍの範囲内の板厚の段階までの温度を、４００℃以上の温度として、その１５０〜１５ｍｍの範囲内の板厚の段階において板全体に対し体積率で５％以上の再結晶を少なくとも１回以上生じさせ、
（６）  前記５％以上の再結晶体積率の段階から熱間仕上圧延における最終パスまでの温度を２５０〜４００℃の範囲内とし、
（７）  さらに熱間仕上圧延における上り温度を２００〜３２０℃の範囲内とし、
（８）  かつ熱間仕上圧延における上り板厚を１．０〜７．０ｍｍの範囲内とし、
以上の（１）〜（８）の条件によって得られた熱延板に対して、１〜１００℃／秒の範囲内の平均昇温速度で３３０〜５００℃の範囲内の温度に加熱して保持なしもしくは１０分以下の保持を行なう連続焼鈍を施した後、１〜１００℃／秒の範囲内の平均冷却速度で冷却し、その後さらに６０％以上の圧延率で冷間圧延を行なうことを特徴とする、缶胴用アルミニウム合金板の製造方法。
【請求項５】
Ｍｇ０．５〜２．０％、Ｍｎ０．５〜２．０％、Ｆｅ０．１〜０．７％、Ｓｉ０．０５〜０．５％を含有し、さらに０．００５〜０．２０％のＴｉを単独でもしくは０．０００１〜０．０５％のＢと組合せて含有し、残部がＡｌおよび不可避的不純物よりなるアルミニウム合金をスラブに鋳造した後、そのスラブに対し５２０〜６３０℃の範囲内の温度で１時間以上の均質化処理を施し、さらにリバーシングミルを用いて、スラブを熱間粗圧延およびそれに続く熱間仕上圧延によって熱間圧延するにあたり、
（１）  熱間粗圧延開始時のスラブ厚みを２００ｍｍ以上とし、
（２）  熱間粗圧延開始温度を４５０〜５８０℃の範囲内とし、
（３）  熱間粗圧延から熱間仕上圧延を通じての各圧延パスにおける圧延速度を４０ｍ／分以上とし、
（４）  熱間粗圧延開始時のスラブ厚みから板厚１５０ｍｍに達するまでの熱間粗圧延各パスにおける圧下量をそれぞれ１５ｍｍ以上とし、
（５）  熱間粗圧延中において、粗圧延開始からの圧延率が２５％以上でかつ１５０〜１５ｍｍの範囲内の板厚の段階までの温度を、４００℃以上の温度として、その１５０〜１５ｍｍの範囲内の板厚の段階において板全体に対し体積率で５％以上の再結晶を少なくとも１回以上生じさせ、
（６）  前記５％以上の再結晶体積率の段階から熱間仕上圧延における最終パスまでの温度を２５０〜４００℃の範囲内とし、
（７）  さらに熱間仕上圧延における上り温度を２００〜３２０℃の範囲内とし、
（８）  かつ熱間仕上圧延における上り板厚を１．０〜７．０ｍｍの範囲内とし、
以上の（１）〜（８）の条件によって得られた熱延板に対して、０．１℃／秒以下の平均昇温速度で加熱して２５０〜４５０℃の範囲内の温度に０．５時間以上保持するバッチ焼鈍を行なった後、０．１℃／秒以下の平均冷却速度で冷却し、その後さらに６０％以上の圧延率で冷間圧延を行なうことを特徴とする、缶胴用アルミニウム合金板の製造方法。
【請求項６】
Ｍｇ０．５〜２．０％、Ｍｎ０．５〜２．０％、Ｆｅ０．１〜０．７％、Ｓｉ０．０５〜０．５％を含有し、かつＣｕ０．０５〜０．５％、Ｃｒ０．０５〜０．３％、Ｚｎ０．０５〜０．５％のうちの１種または２種以上を含有し、さらに０．００５〜０．２０％のＴｉを単独でもしくは０．０００１〜０．０５％のＢと組合せて含有し、残部がＡｌおよび不可避的不純物よりなるアルミニウム合金をスラブに鋳造した後、そのスラブに対し５２０〜６３０℃の範囲内の温度で１時間以上の均質化処理を施し、さらにリバーシングミルを用いて、スラブを熱間粗圧延およびそれに続く熱間仕上圧延によって熱間圧延するにあたり、
（１）  熱間粗圧延開始時のスラブ厚みを２００ｍｍ以上とし、
（２）  熱間粗圧延開始温度を４５０〜５８０℃の範囲内とし、
（３）  熱間粗圧延から熱間仕上圧延を通じての各圧延パスにおける圧延速度を４０ｍ／分以上とし、
（４）  熱間粗圧延開始時のスラブ厚みから板厚１５０ｍｍに達するまでの熱間粗圧延各パスにおける圧下量をそれぞれ１５ｍｍ以上とし、
（５）  熱間粗圧延中において、粗圧延開始からの圧延率が２５％以上でかつ１５０〜１５ｍｍの範囲内の板厚の段階までの温度を、４００℃以上の温度として、その１５０〜１５ｍｍの範囲内の板厚の段階において板全体に対し体積率で５％以上の再結晶を少なくとも１回以上生じさせ、
（６）  前記５％以上の再結晶体積率の段階から熱間仕上圧延における最終パスまでの温度を２５０〜４００℃の範囲内とし、
（７）  さらに熱間仕上圧延における上り温度を２００〜３２０℃の範囲内とし、
（８）  かつ熱間仕上圧延における上り板厚を１．０〜７．０ｍｍの範囲内とし、
以上の（１）〜（８）の条件によって得られた熱延板に対して、０．１℃／秒以下の平均昇温速度で加熱して２５０〜４５０℃の範囲内の温度に０．５時間以上保持するバッチ焼鈍を行なった後、０．１℃／秒以下の平均冷却速度で冷却し、その後さらに６０％以上の圧延率で冷間圧延を行なうことを特徴とする、缶胴用アルミニウム合金板の製造方法。
【請求項７】
Ｍｇ０．５〜２．０％、Ｍｎ０．５〜２．０％、Ｆｅ０．１〜０．７％、Ｓｉ０．０５〜０．５％を含有し、さらに０．００５〜０．２０％のＴｉを単独でもしくは０．０００１〜０．０５％のＢと組合せて含有し、残部がＡｌおよび不可避的不純物よりなるアルミニウム合金をスラブに鋳造した後、そのスラブに対し５２０〜６３０℃の範囲内の温度で１時間以上の均質化処理を施し、さらにリバーシングミルを用いて、スラブを熱間粗圧延およびそれに続く熱間仕上圧延によって熱間圧延するにあたり、
（１）  熱間粗圧延開始時のスラブ厚みを２００ｍｍ以上とし、
（２）  熱間粗圧延開始温度を４５０〜５８０℃の範囲内とし、
（３）  熱間粗圧延から熱間仕上圧延を通じての各圧延パスにおける圧延速度を４０ｍ／分以上とし、
（４）  熱間粗圧延開始時のスラブ厚みから板厚１５０ｍｍに達するまでの熱間粗圧延各パスにおける圧下量をそれぞれ１５ｍｍ以上とし、
（５）  熱間粗圧延中において、粗圧延開始からの圧延率が２５％以上でかつ１５０〜１５ｍｍの範囲内の板厚の段階までの温度を、４００℃以上の温度として、その１５０〜１５ｍｍの範囲内の板厚の段階において板全体に対し体積率で５％以上の再結晶を少なくとも１回以上生じさせ、
（６）  前記５％以上の再結晶体積率の段階から熱間仕上圧延における最終パスまでの温度を２５０〜４００℃の範囲内とし、
（７）  さらに熱間仕上圧延における上り温度を２００〜３２０℃の範囲内とし、
（８）  かつ熱間仕上圧延における上り板厚を１．０〜７．０ｍｍの範囲内とし、
以上の（１）〜（８）の条件によって得られた熱延板に対して、１〜１００℃／秒の範囲内の平均昇温速度で３３０〜５００℃の範囲内の温度に加熱して保持なしもしくは１０分以下の保持を行なう連続焼鈍を施した後、１〜１００℃／秒の範囲内の平均冷却速度で冷却し、その後さらに６０％以上の圧延率で冷間圧延を行なうことを特徴とする、缶胴用アルミニウム合金板の製造方法。
【請求項８】
Ｍｇ０．５〜２．０％、Ｍｎ０．５〜２．０％、Ｆｅ０．１〜０．７％、Ｓｉ０．０５〜０．５％を含有し、かつＣｕ０．０５〜０．５％、Ｃｒ０．０５〜０．３％、Ｚｎ０．０５〜０．５％のうちの１種または２種以上を含有し、さらに０．００５〜０．２０％のＴｉを単独でもしくは０．０００１〜０．０５％のＢと組合せて含有し、残部がＡｌおよび不可避的不純物よりなるアルミニウム合金をスラブに鋳造した後、そのスラブに対し５２０〜６３０℃の範囲内の温度で１時間以上の均質化処理を施し、さらにリバーシングミルを用いて、スラブを熱間粗圧延およびそれに続く熱間仕上圧延によって熱間圧延するにあたり、
（１）  熱間粗圧延開始時のスラブ厚みを２００ｍｍ以上とし、
（２）  熱間粗圧延開始温度を４５０〜５８０℃の範囲内とし、
（３）  熱間粗圧延から熱間仕上圧延を通じての各圧延パスにおける圧延速度を４０ｍ／分以上とし、
（４）  熱間粗圧延開始時のスラブ厚みから板厚１５０ｍｍに達するまでの熱間粗圧延各パスにおける圧下量をそれぞれ１５ｍｍ以上とし、
（５）  熱間粗圧延中において、粗圧延開始からの圧延率が２５％以上でかつ１５０〜１５ｍｍの範囲内の板厚の段階までの温度を、４００℃以上の温度として、その１５０〜１５ｍｍの範囲内の板厚の段階において板全体に対し体積率で５％以上の再結晶を少なくとも１回以上生じさせ、
（６）  前記５％以上の再結晶体積率の段階から熱間仕上圧延における最終パスまでの温度を２５０〜４００℃の範囲内とし、
（７）  さらに熱間仕上圧延における上り温度を２００〜３２０℃の範囲内とし、
（８）  かつ熱間仕上圧延における上り板厚を１．０〜７．０ｍｍの範囲内とし、
以上の（１）〜（８）の条件によって得られた熱延板に対して、１〜１００℃／秒の範囲内の平均昇温速度で３３０〜５００℃の範囲内の温度に加熱して保持なしもしくは１０分以下の保持を行なう連続焼鈍を施した後、１〜１００℃／秒の範囲内の平均冷却速度で冷却し、その後さらに６０％以上の圧延率で冷間圧延を行なうことを特徴とする、缶胴用アルミニウム合金板の製造方法。
【請求項９】
請求項１〜８のいずれかの請求項に記載の缶胴用アルミニウム合金板の製造方法において、
５％以上の再結晶体積率の段階から熱間仕上圧延における最終パスまでの温度を２５０〜４００℃の範囲内に維持するため、熱間圧延の中途の板に対して中間冷却を施すことを特徴とする、缶胴用アルミニウム合金板の製造方法。
【請求項１０】
請求項１〜８のいずれかの請求項に記載の缶胴用アルミニウム合金板の製造方法において、
６０％以上の圧延率で冷間圧延を行なった後、さらに８０〜２００℃の範囲内の温度で０．５時間以上保持する最終焼鈍を施すことを特徴とする、缶胴用アルミニウム合金板の製造方法。
【発明の詳細な説明】
【０００１】
【発明の属する技術分野】
この発明はＤＩ加工（絞り−しごき加工）による２ピースアルミニウム缶用の缶胴、すなわちＤＩ缶胴に用いられるＡｌ−Ｍｇ−Ｍｎ系アルミニウム合金板の製造方法に関し、特に深絞り耳が低くかつ塗装焼付後の強度が高く、しかもＤＩ加工時の成形性および塗装焼付後の成形性に優れたＤＩ缶胴用アルミニウム合金板の製造方法に関するものである。
【０００２】
【従来の技術】
一般に２ピースアルミニウム缶の製造工程としては、缶胴素材に対して深絞り加工およびしごき加工によるＤＩ成形を施して缶胴形状とした後、所定のサイズにトリミングを施して脱脂・洗浄処理を行ない、さらに塗装および印刷を行なって焼付け（ベーキング）を行ない、その後、缶胴縁部に対してネッキング加工、フランジング加工を行ない、その後、別に成形した缶蓋（缶エンド）と合せてシーミング加工を行なって缶とするのが通常である。
【０００３】
このようにして製造されるＤＩ缶の素材（缶胴材）としては、従来からＡｌ−Ｍｇ−Ｍｎ系合金であるＪＩＳ  ３００４合金の硬質板が広く用いられている。この３００４合金は、しごき加工性に優れていて、強度を高めるために高圧延率で冷間圧延を施した場合でも比較的良好な成形性を示すところから、ＤＩ缶胴材として好適であるとされている。
【０００４】
このようなＤＩ缶胴用の３００４合金硬質板の製造方法としては、ＤＣ鋳造法などによって鋳造後、鋳塊に対し均質化処理を施し、さらに熱間圧延および冷間圧延を施して所定の板厚とし、かつその過程における冷間圧延前あるいは冷間圧延中途において中間焼鈍を施す方法が一般的である。
【０００５】
ところでＤＩ缶胴については、主として材料コスト低減、軽量化の目的から、より薄肉化を図ることが強く望まれている。そしてこのように薄肉化を図るためには、薄肉化に伴なって生じる缶の座屈強度低下の問題を回避するため、材料の高強度化を図ることが不可欠である。
【０００６】
またＤＩ缶胴用材料については、上述のような薄肉化を図るための高強度化の要請ばかりではなく、ＤＩ成形時における耳率が低いことが強く望まれる。すなわち、ＤＩ成形時の耳率が低いことは、ＤＩ成形時の歩留りの向上と、缶胴の耳切れに起因する缶胴破断の防止の点から必要とされている。さらに、耳率を如何に制御するかによって、強度、フランジ成形性、耳率のバランスに影響を及ぼすことになるから、耳率制御は缶胴材にとって極めて重要な課題となっている。
【０００７】
しかしながら、前述のような従来の一般的な缶胴材製造方法では、耳率を抑えるにも限界があり、例えば絞り比１．９において耳率を３％以下に抑えることは困難であった。
【０００８】
そこで低耳率を達成するための缶胴材製造方法が、既に例えば特開平５−３１７９１４号、特開平９−２４９９３２号、特開平９−２６８３５５号等において提案されている。
【０００９】
【発明が解決しようとする課題】
前述の特開平５−３１７９１４号においては、冷間圧延中途において２回焼鈍を行なう方法が提案されているが、このように冷間圧延中途において２回焼鈍を行なった場合、最終冷間圧延の圧延率を大きくとれないため、強度不足が生じやすいという問題があるほか、製缶時の材料の加工硬化量が大きく、フランジ成形性が悪化する問題がある。
【００１０】
また特開平９−２４９９３２号においては、熱間圧延の最終パスにおける圧延速度、減面率、および熱延終了温度を厳密に規制することによって低耳率を達成する方法が提案されており、この方法は、ある程度は低耳率達成に有効であるが、依然として製造チャンスによる耳率の変動は大きく、確実かつ安定して低耳率を得るには不充分であった。
【００１１】
さらに、特開平９−２６８３５５号においては、熱間仕上圧延にタンデム式圧延機を用いる場合について、熱間仕上圧延条件を細かく規制することにより低耳率を達成する方法が提案されているが、この発明の方法は仕上圧延にタンデム式圧延機を用いた場合に限られるものであって、リバーシングミルを用いる場合については全く考慮されておらず、したがって熱間圧延にリバーシングミルを適用した場合の耳率制御には有効ではない。
【００１２】
以上のように、従来提案されている方法は、缶胴材に対する諸要求を全て充分に満たすことは困難であり、特にリバーシングミルを用いた場合であっても缶胴材として必要な諸特性を充分に満たす材料を得ることは困難であった。
【００１３】
この発明は以上の事情を背景としてなされたものであって、缶胴材として望まれる諸要求を充分に満足し得る材料、すなわち薄肉化を図った場合でも強度とフランジ成形性に優れ、しかも深絞りにおける材料の耳率が確実かつ安定して低い缶胴用アルミニウム合金板を製造し得る方法を提供することを基本的な目的とするものである。
【００１４】
またこの発明は、熱間圧延設備としてリバーシングミルを用いた場合にも、上述のような缶胴材として優れた性能を有するアルミニウム合金板を製造し得る方法を提供することを目的とする。
【００１５】
【課題を解決するための手段】
前述のような課題を解決するべく、本願発明者等が種々実験・検討を重ねた結果、熱間圧延工程の諸条件、特に熱間粗圧延における諸条件を厳密に規制することによって熱間粗圧延中における再結晶を適切に制御し、併せて再結晶後の仕上圧延の諸条件を規制することによって、前述の課題を解決し得ることを見出し、この発明をなすに至ったのである。
【００１６】
具体的には、請求項１の発明の缶胴用アルミニウム合金板の製造方法は、Ｍｇ０．５〜２．０％、Ｍｎ０．５〜２．０％、Ｆｅ０．１〜０．７％、Ｓｉ０．０５〜０．５％を含有し、残部がＡｌおよび不可避的不純物よりなるアルミニウム合金をスラブに鋳造した後、そのスラブに対し５２０〜６３０℃の範囲内の温度で１時間以上の均質化処理を施し、さらにリバーシングミルを用いて、スラブを熱間粗圧延およびそれに続く熱間仕上圧延によって熱間圧延するにあたり、
（１）  熱間粗圧延開始時のスラブ厚みを２００ｍｍ以上とし、
（２）  熱間粗圧延開始温度を４５０〜５８０℃の範囲内とし、
（３）  熱間粗圧延から熱間仕上圧延を通じての各圧延パスにおける圧延速度を４０ｍ／分以上とし、
（４）  熱間粗圧延開始時のスラブ厚みから板厚１５０ｍｍに達するまでの熱間粗圧延各パスにおける圧下量をそれぞれ１５ｍｍ以上とし、
（５）  熱間粗圧延中において、粗圧延開始からの圧延率が２５％以上でかつ１５０〜１５ｍｍの範囲内の板厚の段階までの温度を、４００℃以上の温度として、その１５０〜１５ｍｍの範囲内の板厚の段階において板全体に対し体積率で５％以上の再結晶を少なくとも１回以上生じさせ、
（６）  前記５％以上の再結晶体積率の段階から熱間仕上圧延における最終パスまでの温度を２５０〜４００℃の範囲内とし、
（７）  さらに熱間仕上圧延における上り温度を２００〜３２０℃の範囲内とし、
（８）  かつ熱間仕上圧延における上り板厚を１．０〜７．０ｍｍの範囲内とし、
以上の（１）〜（８）の条件によって得られた熱延板に対して、０．１℃／秒以下の平均昇温速度で加熱して２５０〜４５０℃の範囲内の温度に０．５時間以上保持するバッチ焼鈍を行なった後、０．１℃／秒以下の平均冷却速度で冷却し、その後さらに６０％以上の圧延率で冷間圧延を行なうことを特徴とするものである。
【００１７】
また請求項２の発明の缶胴用アルミニウム合金板の製造方法は、素材アルミニウム合金として、Ｍｇ０．５〜２．０％、Ｍｎ０．５〜２．０％、Ｆｅ０．１〜０．７％、Ｓｉ０．０５〜０．５％を含有し、かつＣｕ０．０５〜０．５％、Ｃｒ０．０５〜０．３％、Ｚｎ０．０５〜０．５％のうちの１種または２種以上を含有し、残部がＡｌおよび不可避的不純物よりなるアルミニウム合金を用い、請求項１で規定するプロセス条件と同様の条件の均質化処理−熱間圧延（粗圧延及び仕上圧延）−バッチ焼鈍−最終冷間圧延のプロセスで製造するものである。
【００１８】
さらに請求項３の発明の缶胴用アルミニウム合金板の製造方法は、素材合金として請求項１で規定する合金と同じアルミニウム合金を用い、かつ均質化処理−熱間圧延（粗圧延及び仕上圧延）を請求項１で規定する条件で行ない、その後の焼鈍として、１〜１００℃／秒の範囲内の平均昇温速度で３３０〜５００℃の範囲内の温度に加熱して保持なしもしくは１０分以下の保持の連続焼鈍を施した後、１〜１００℃／秒の範囲内の平均冷却速度で冷却し、さらにその後請求項１の方法と同様に６０％以上の圧延率で冷間圧延を行なうものである。
【００１９】
そしてまた請求項４の発明の缶胴用アルミニウム合金板の製造方法は、素材アルミニウム合金として請求項２で規定する成分組成と同じ成分組成の合金を用い、請求項３で規定するプロセスで製造するものである。
【００２０】
一方、請求項５の発明の缶胴用アルミニウム合金板の製造方法は、素材アルミニウム合金として、Ｍｇ０．５〜２．０％、Ｍｎ０．５〜２．０％、Ｆｅ０．１〜０．７％、Ｓｉ０．０５〜０．５％を含有し、さらに０．００５〜０．２０％のＴｉを単独でもしくは０．０００１〜０．０５％のＢと組合せて含有し、残部がＡｌおよび不可避的不純物よりなるアルミニウム合金を用い、請求項１で規定するプロセス条件と同様の条件の均質化処理−熱間圧延（粗圧延及び仕上圧延）−バッチ焼鈍−最終冷間圧延のプロセスで製造するものである。
【００２１】
また請求項６の発明の缶胴用アルミニウム合金板の製造方法は、素材アルミニウム合金として、Ｍｇ０．５〜２．０％、Ｍｎ０．５〜２．０％、Ｆｅ０．１〜０．７％、Ｓｉ０．０５〜０．５％を含有し、かつＣｕ０．０５〜０．５％、Ｃｒ０．０５〜０．３％、Ｚｎ０．０５〜０．５％のうちの１種または２種以上を含有し、さらに０．００５〜０．２０％のＴｉを単独でもしくは０．０００１〜０．０５％のＢと組合せて含有し、残部がＡｌおよび不可避的不純物よりなるアルミニウム合金を用い、請求項１で規定するプロセス条件と同様の条件の均質化処理−熱間圧延（粗圧延及び仕上圧延）−バッチ焼鈍−最終冷間圧延のプロセスで製造するものである。
【００２２】
さらに請求項７の発明の缶胴用アルミニウム合金板の製造方法は、素材合金として請求項５で規定する合金と同じアルミニウム合金を用い、請求項３で規定するプロセス条件と同様の条件の均質化処理−熱間圧延（粗圧延および仕上圧延）−連続焼鈍−最終冷間圧延のプロセスで製造するものである。
【００２３】
そしてまた請求項８の発明の缶胴用アルミニウム合金板の製造方法は、素材アルミニウム合金として請求項６で規定する成分組成と同じ成分組成の合金を用い、請求項３で規定するプロセスで製造するものである。
【００２４】
なお、以上の各請求項１〜８の方法において、５％以上の再結晶体積率の段階から熱間仕上圧延における最終パスまでの温度を２５０〜４００℃の範囲内に維持するため、熱間圧延中において板に対し中間冷却を施しても良く、これを規定したのが請求項９の発明である。
【００２５】
さらに請求項１〜８の方法において、６０％以上の圧延率で最終冷間圧延を行なった後には、さらに８０〜２００℃の範囲内の温度で０．５時間以上保持する最終焼鈍を施しても良く、これを規定したのが請求項１０の発明である。
【００２６】
【発明の実施の形態】
先ずこの発明の方法において用いられるアルミニウム合金の成分組成の限定理由について説明する。
【００２７】
Ｍｇ：
Ｍｇの添加は、Ｍｇそれ自体の固溶による強度向上に効果があり、またＭｇの固溶に伴なって加工硬化量の増大による強度向上が期待でき、さらにはＳｉとの共存によるＭｇ2Ｓｉの時効析出による強度向上も期待でき、したがってＭｇは缶胴材として必要な強度を得るためには不可欠の元素である。またＭｇは、加工時の転位の増殖作用があるため、再結晶粒を微細化させるためにも有効である。但しＭｇ量が０．５％未満では上述の効果が少なく、一方２．０％を越えれば、高強度は容易に得られるものの、ＤＩ加工時の変形抵抗が大きくなって絞り性やしごき性を悪くする。したがってＭｇ量は０．５〜２．０％の範囲内とした。
【００２８】
Ｍｎ：
Ｍｎは強度および成形性の向上に寄与する有効な元素である。特にこの発明で目的としている用途である缶胴材ではＤＩ成形時にしごき加工が加えられるため、とりわけＭｎは重要となる。アルミニウム板のしごき加工においては通常エマルジョンタイプの潤滑剤が用いられているが、Ｍｎ系晶出物が少ない場合には同程度の強度を有していてもエマルジョンタイプ潤滑剤だけでは潤滑能が不足し、ゴーリングと呼ばれる擦り疵や焼付きなどの外観不良が発生するおそれがある。この現象は晶出物の大きさ、量、種類に影響されることが知られており、その晶出物を形成するためにＭｎは不可欠な元素である。Ｍｎ量が０．５％未満ではＭｎ系化合物による固体潤滑的な効果が得られず、一方Ｍｎ量が２．０％を越えればＡｌ6Ｍｎの初晶巨大金属間化合物が発生し、著しく成形性を損なう。そこでＭｎ量は０．５〜２．０％の範囲内とした。
【００２９】
Ｆｅ：
Ｆｅは、Ｍｎの晶出や析出を促進して、アルミニウム基地中のＭｎ固溶量やＭｎ系金属間化合物の分散状態を制御するために必要な元素である。適正な化合物分散状態を得るためには、Ｍｎ添加量に応じてＦｅを添加することが必要である。Ｆｅ量が０．１％未満では適正な化合物分散状態を得ることが困難であり、一方Ｆｅ量が０．７％を越えれば、Ｍｎ添加に伴なって初晶巨大金属間化合物が発生しやすくなり、成形性を著しく損なう。そこでＦｅ量の範囲は０．１〜０．７％とした。
【００３０】
Ｓｉ：
Ｓｉの添加は、Ｍｇ2Ｓｉ系化合物の析出による時効硬化を通じて缶胴材の強度向上に寄与する。またＳｉは、Ａｌ−Ｍｎ−Ｆｅ−Ｓｉ系金属間化合物を生成して、Ｍｎ系金属間化合物の分散状態を制御するために必要な元素である。Ｓｉ量が０．０５％未満では上記の効果が得られず、一方０．５％を越えれば時効硬化により材料が硬くなりすぎて成形性を阻害する。そこでＳｉ量の範囲は０．０５〜０．５％とした。
【００３１】
Ｔｉ，Ｂ：
通常のアルミニウム合金においては、鋳塊結晶粒微細化のためにＴｉ、あるいはＴｉおよびＢを微量添加することが行なわれており、この発明においても、必要に応じて微量のＴｉを単独で、あるいはＢと組合せて添加しても良い。但しＴｉ量が０．００５％未満ではその効果が得られず、０．２０％を越えれば巨大なＡｌ−Ｔｉ系金属間化合物が晶出して成形性を阻害するため、Ｔｉを添加する場合のＴｉ量は０．００５〜０．２０％の範囲内とした。またＴｉとともにＢを添加すれば鋳塊結晶粒微細化の効果が向上するが、Ｔｉと併せてＢを添加する場合、Ｂ量が０．０００１％未満ではその効果がなく、０．０５％を越えればＴｉ−Ｂ系の粗大粒子が混入して成形性を害することから、ＴｉとともにＢを添加する場合のＢ量は０．０００１〜０．０５％の範囲内とした。
【００３２】
Ｃｕ，Ｃｒ，Ｚｎ：
これらはいずれも強度向上に寄与する元素であり、必要に応じてこれらのうちから選ばれた１種または２種以上が添加される。これらの各元素についてさらに説明する。
【００３３】
Ｃｕ：
Ｃｕは、焼鈍時にアルミニウム基地中に溶体化させておき、塗装焼付処理時にＡｌ−Ｃｕ−Ｍｇ系析出物として析出することによる析出硬化を利用した強度向上に寄与する。Ｃｕ量が０．０５％未満ではその効果が得られず、一方Ｃｕを０．５％を越えて添加した場合には、時効硬化は容易に得られるものの、硬くなりすぎて成形性を阻害し、また耐食性も劣化する。そこでＣｕ量の範囲は０．０５〜０．５％とした。
【００３４】
Ｃｒ；
Ｃｒも強度向上に効果的な元素であるが、０．０５％未満ではその効果が少なく、０．３％を越えれば巨大晶出物生成によって成形性の低下を招くため、好ましくない。そこでＣｒ量の範囲は０．０５〜０．３％とした。
【００３５】
Ｚｎ：
Ｚｎの添加はＡｌ−Ｍｇ−Ｚｎ系粒子の時効析出による強度向上に寄与するが、０．０５％未満ではその効果が得られず、０．５％を越えれば、強度への寄与については問題がないが、耐食性を劣化させる。そこでＺｎ量の範囲は０．０５〜０．５％とした。
【００３６】
以上の各元素の残部はＡｌと不可避不純物すれば良い。
【００３７】
次にこの発明における製造プロセスを、その作用とともに説明する。
【００３８】
先ず前述のような合金組成を有するアルミニウム合金鋳塊を常法に従ってＤＣ鋳造法（半連続鋳造法）などにより鋳造する。次いでその鋳塊に対して均質化処理を施して、鋳塊の偏析を均質化するとともにＭｎ系の第２相粒子サイズと分布を最適化する。均質化処理温度が５２０℃未満では均質化の効果が不充分であり、一方６３０℃を越えれば共晶融解のおそれがある。均質化処理は１時間未満では均質化が不充分となる。したがって均質化処理は５２０〜６３０℃の範囲内の温度で１時間以上行なう必要がある。なお均質化処理時間の上限は特に規制しないが、経済性を考慮して通常は４８時間以下にすることが好ましい。
【００３９】
均質化処理を施したスラブに対しては、熱間圧延を行なう。この熱間圧延は、粗圧延とそれに続く仕上圧延とに区分されるが、この発明の方法の場合、粗圧延にリバーシングミル（可逆式圧延機）を用い、仕上圧延にもリバーシングミル（可逆式仕上圧延機；リバーシングウォームミルを含む）を用いる場合を対象としている。
【００４０】
この熱間圧延工程の条件は、この発明の方法の場合極めて重要であり、（１）〜（８）の条件に従って熱間圧延を行なうことが耳率の制御に対して重要である。そこでこれらの（１）〜（８）の条件について詳細に説明する。
【００４１】
（１）  熱間粗圧延開始時のスラブ厚みを２００ｍｍ以上とする。
この熱間粗圧延時のスラブ厚みは、後述する（４）項の条件と密接に関係し、板厚１５０ｍｍに達するまでの熱間粗圧延前半の圧下量を確保して、転位を充分に蓄積させるためには、熱間粗圧延開始時のスラブ厚みを２００ｍｍ以上としておく必要があり、好ましくは充分な圧下量を得るために４００ｍｍ以上とする。なおこの熱間粗圧延前半における転位の蓄積については、（３）項、（４）項において詳細に説明する。
【００４２】
（２）  熱間粗圧延開始温度を４５０〜５８０℃の範囲内とする。
熱間粗圧延の開始温度は、熱間圧延中の材料の回復および再結晶の挙動に強い影響を及ぼし、特に最終板の深絞り耳を低くするために必要なキューブ方位の結晶組織（キューブ方位の結晶粒の集合体を以下キューブバンドと称する）の形成に重要な役割を果たしている。熱間粗圧延開始温度が４５０℃未満ではキューブバンドの形成量が不足しやすく、一方５８０℃を越えた高温で熱間粗圧延を開始すれば、キューブバンドの形成は容易となるものの、板の表面品質が低下する。したがって熱間粗圧延開始温度は４５０〜５８０℃の範囲内とする必要がある。
【００４３】
（３）  熱間粗圧延から熱間仕上圧延を通じての各圧延パスにおける圧延速度を４０ｍ／分以上とする。
圧延速度は圧延温度および圧下量と相俟って材料の回復および再結晶挙動、特に結晶粒および亜結晶粒のサイズに強い影響を及ぼす。圧延速度が４０ｍ／分未満では転位が蓄積されにくく、結晶粒、亜結晶粒が粗大となる傾向を示し、キューブバンドの数も少なくなり、材料の耳率および機械的特性に対して悪い影響を及ぼす。また圧延速度が低ければ生産性も低下する。したがって圧延速度は４０ｍ／分以上とする必要があり、より好適には７０ｍ／分以上とする。圧延速度の上限は特に規制しないが、良好な表面品質を得るためには、通常は１０００ｍ／分以下が好ましい。なお、ここで圧延速度とは、熱間粗圧延の各パスから熱間仕上圧延の各パスまで全てのパスでの圧延速度を意味する。したがってこの発明の方法の場合、熱間粗圧延、仕上圧延の全てのパスについて圧延速度を４０ｍ／分以上、好ましくは７０ｍ／分以上とする。
【００４４】
（４）  熱間粗圧延開始時のスラブ厚みから板厚１５０ｍｍに達するまでの熱間粗圧延各パスにおける圧下量をそれぞれ１５ｍｍ以上とする。
熱間粗圧延開始時のスラブ厚み（前述のように２００ｍｍ以上、好ましくは４００ｍｍ以上）から板厚１５０ｍｍまでは、熱間粗圧延のほぼ前半の段階に相当するが、この段階における各パスでの圧下量は、圧延温度および圧延速度と相俟って材料の回復および再結晶挙動、特に結晶粒サイズ、亜結晶粒サイズに強い影響を及ぼす。この段階における各パスの圧下量が１５ｍｍ未満では転位が蓄積されにくく、結晶粒・亜結晶粒が粗大となる傾向を示し、またキューブバッドの数も少なく、材料の耳率および機械的特性に悪影響を及ぼす。そこで各パスでの圧下量は１５ｍｍ以上、好ましくは４０ｍｍ以上とする。各パスの圧下量の上限は特に規制しないが、良好な表面品質を保つため、通常は各パスの圧下量を１００ｍｍ以下とすることが好ましい。
【００４５】
（５）  熱間粗圧延中において、粗圧延開始からの圧延率が２５％以上でかつ１５０〜１５ｍｍの範囲内の板厚の段階までの温度を、４００℃以上の温度として、その段階において板全体に対し体積率で５％以上の再結晶を少なくとも１回以上生じさせる。
この発明の方法においては、熱間粗圧延中において、熱間粗圧延率が２５％以上でかつ板厚が１５０〜１５ｍｍの範囲内の段階で板全体に対し体積率で５％以上の再結晶を少なくとも１回以上生じさせることが、耳率の制御にとって不可欠である。すなわち、熱間粗圧延率が２５％以上でかつ板厚が１５０〜１５ｍｍの範囲内の段階での再結晶により形成されたキューブバンドは安定であって熱延上り板にも残存し、最終冷間圧延後の最終板の耳率の低減に有効となる。そしてこのように体積率５％以上の再結晶を生じさせるためには、上述の段階での圧延温度を４００℃以上としておく必要がある。その段階での圧延温度が４００℃より低くなれば、体積率５％以上の再結晶を生起させることが困難となる。したがってこの発明では、熱間粗圧延中において熱間粗圧延開始からの圧延率が２５％以上であってかつ板厚が１５０〜１５ｍｍの範囲内の段階までの圧延温度を４００℃以上（当然のことながら熱間粗圧延開始温度以下）に制御して、その段階で板全体に対する体積率で５％以上の再結晶を少なくとも１回生起させることとしたのである。
【００４６】
なおここで、熱間粗圧延開始からの熱間粗圧延率が２５％未満の段階では、歪が少なく、板厚１５０〜１５ｍｍの範囲内で体積率５％以上の再結晶を起こさせることが困難である。また１５０ｍｍより厚い段階で再結晶を起こさせること自体は、この発明の効果に対して特に悪影響はないが、１５０ｍｍより厚い段階で再結晶を起こさせて、その後の板厚１５０〜１５ｍｍの範囲内の段階で体積率５％以上の再結晶を生じさせなかった場合には、耳率の制御の効果が充分に得られない。したがって体積率５％以上の再結晶を生じさせる段階は、粗圧延率が２５％以上でかつ板厚が１５０〜１５ｍｍの範囲内の段階とした。なおこの段階で体積率５％以上の再結晶は２回以上生じさせても良いことはもちろんである。またこの段階で生じさせる再結晶は、前述のように板全体に対する体積率で５％以上が必要であるが、より好ましくは、体積率１５％以上の再結晶を生じさせることが望ましい。そしてまた、この段階で体積率５％以上、好ましくは体積率１５％以上の再結晶を生じさせるためには、前述のようにその段階まで圧延温度を４００℃以上としておく必要があるが、確実に体積率５％以上の再結晶を生じさせるために、必要に応じて熱間粗圧延中途において４００℃以上で１２００秒以内の保持を行なっても良い。
【００４７】
（６）  前記体積率５％以上の再結晶を生起させた段階から熱間仕上圧延における最終パスまでの温度を２５０〜４００℃の範囲内とすること。
前記（５）項で述べたように板厚１５０〜１５ｍｍの段階で体積率５％以上の再結晶を生起させた状態から、熱間仕上圧延最終パス入口までの間においては、適切な転位密度の蓄積を行なう必要がある。すなわち、板厚が１５０〜１５ｍｍの範囲内の段階で形成されたキューブバンド組織の周辺に適切な密度で転位を導入することにより、熱間圧延上りの状態での自己保有熱による自己焼鈍、さらにはその後のバッチ焼鈍もしくは連続焼鈍においてキューブ方位の結晶組織の成長を図ることができ、ひいては最終冷間圧延後の最終板の耳率を低く規制することに有利となる。ここで、体積率５％以上の再結晶状態から熱間仕上圧延最終パスまでの間に圧延温度が２５０℃より低くなった場合は、表面品質が低下するとともに、粗大粒子周辺の再結晶核生成数が増加し、その後の再結晶でキューブ方位以外の再結晶粒が多くなり、低耳率制御に不利となる。一方その間の温度が４００℃を越える場合、回復、再結晶が進みやすく、充分な転位を導入することが困難となる。したがって体積率５％以上の再結晶状態から熱間仕上圧延最終パス入口までの温度を２５０〜４００℃の範囲内に制御する必要があるが、この範囲内でも特に２７０〜３７０℃の範囲内が好適である。
【００４８】
なお上述のように体積率５％以上の再結晶状態から熱間仕上圧延最終パス入口までの温度を２５０〜４００℃、好ましくは２７０〜３７０℃に温度制御するためには、体積率５％以上の再結晶率を確保した後、必要に応じて中間冷却（強制冷却）を行なっても良い。この中間冷却は、例えば熱間圧延で使用されているクーラントで板を強制冷却したり、そのほか水、油、空気などの冷却媒体を用いて板を強制冷却したりすれば良い。なおまた、このように中間冷却を行なう場合、体積率５％以上の再結晶率の確保とそれに続く中間冷却に要する時間は、生産性の観点から１８００秒以内とすることが望ましい。
【００４９】
（７）  熱間仕上圧延における上り温度を２００〜３２０℃の範囲内とする。
熱間仕上圧延の上り温度が２００℃未満では表面品質が低下し、また第２相粒子周辺での再結晶核生成が増加して、その後の再結晶でキューブ方位以外の再結晶粒が多くなり、低耳率制御に不利となる。一方上り温度が３２０℃を越えれば、最終板の耳率の変動が大きくなり、最終板の耳率を安定して確実に低耳率に制御することが困難となる。
【００５０】
（８）  熱間仕上圧延の上り板厚を１．０〜７．０ｍｍの範囲内とする。
仕上圧延の上がり板厚が１．０ｍｍ未満では、焼鈍後の最終的な冷間圧延での圧延率を充分に確保することが困難となり、最終板の強度不足が生じやすい。一方上り板厚が７．０ｍｍを越えれば、焼鈍後の最終的な冷間圧延において圧延率が高くなり過ぎ、耳率が高くなる傾向を示す。
【００５１】
以上で述べたような（１）〜（８）の条件で、リバーシングミルを用いて熱間圧延を終了させた後、その圧延板に対し、バッチ焼鈍もしくは連続焼鈍により中間焼鈍を施す。この中間焼鈍は、材料を完全に再結晶させて、最終的な冷間圧延後の板の耳率を低くするために必要な工程である。
【００５２】
ここで、中間焼鈍にバッチ焼鈍を適用する場合、平均昇温速度０．１℃／秒以下で２５０〜４５０℃の範囲内の温度に加熱し、その範囲内の温度で０．５時間以上保持し、平均冷却速度０．１℃／秒以下で冷却する。ここで、平均昇温速度および平均冷却速度が０．１℃／秒を越えれば、バッチ焼鈍方式では熱延板コイル全体を均一に加熱もしくは冷却できなくなる問題が生じる。また加熱保持温度が２５０℃未満では完全に再結晶させることが困難となり、一方４５０℃を越える高温では再結晶核が粗大となって、製缶時に肌荒れやフローラインなどの表面欠陥が発生しやすくなる。また加熱保持の時間が０．５時間未満では完全に再結晶させることが困難であり、また熱延板のコイルの全体を均一に加熱することが困難となる。なおバッチ焼鈍の場合の加熱保持時間の上限は特に定めないが、通常は経済性の観点から、２４時間以内とする。
【００５３】
中間焼鈍として連続焼鈍を適用する場合、１〜１００℃／秒の範囲内の平均昇温速度で３３０〜５００℃の範囲内の温度に加熱し、保持なしもしくは１０分以下の保持の後、１〜１００℃／秒の範囲内の平均冷却速度で冷却する。ここで、平均昇温速度、平均冷却速度が１℃／秒未満では、連続焼鈍（ＣＡＬ）方式においては生産性の著しい低下を招き、また１００℃／秒を越える平均昇温速度、平均冷却速度はキューブ方位の再結晶粒の形成に不利となる。また加熱到達温度が３３０℃未満では再結晶が生じにくく、一方５００℃を越える高温ではキューブ方位の再結晶粒の形成に不利となる。さらに３３０〜５００℃に１０分を越えて保持することは、連続焼鈍の生産性を阻害する。
【００５４】
以上のように、バッチ焼鈍もしくは連続焼鈍による中間焼鈍を施した後には、最終板厚としかつ必要な強度を得るために冷間圧延を施す。ここで、最終の冷間圧延率が６０％未満では、加工硬化による強度上昇が少なく、缶胴材用の最終板に必要な強度を得ることが困難である。
【００５５】
冷間圧延後の板は、これを最終板としてそのままＤＩ成形に供しても良いが、冷間圧延板に必要に応じて８０〜２００℃の範囲内の温度で０．５時間以上の最終焼鈍を行なっても良い。この最終焼鈍は、延性の回復による成形性の向上を目的としたものであるが、その温度が８０℃未満では成形性の向上効果が充分に得られず、一方２００℃を越えれば軟化による強度低下が大きくなり、また焼鈍時間が０．５時間未満では成形性向上効果を充分に得ることができない。なお焼鈍時間の上限は特に定めないが、生産性、経済性の点からは１０時間以下が望ましい。
【００５６】
【実施例】
表１に示す金属記号Ａ〜Ｆの各合金について、常法に従ってＤＣ鋳造法によりスラブに鋳塊した。その後、均質化処理を施した後、熱間粗圧延および熱間仕上圧延によって熱間圧延を施した。なお熱間圧延設備としては、粗圧延機、仕上圧延機ともにリバーシングミルを用い、熱間粗圧延速度は７０〜２００ｍ／分、熱間仕上圧延速度は１２０〜４００ｍ／分である。その他の熱間圧延の諸条件を表２の製造番号１〜７に示す。なお熱間粗圧延においては、製造番号６の場合を除き、５％以上の再結晶体積率が確保された段階で冷却媒体として圧延用クーラントを用いて中間冷却を行なった。熱間仕上圧延後の圧延板に対し、表３中に示す条件でバッチ焼鈍もしくは連続焼鈍による中間焼鈍を施し、その後冷間圧延を行なった。冷間圧延後、製造番号５の場合を除いて最終焼鈍を施した。
【００５７】
以上のようにして得られた缶胴用のアルミニウム合金板について、元板の機械的性質（引張強さＴＳ、耐力ＹＳ、伸びＥＬ）および塗装焼付（ベーキング）を想定した２００℃×２０分の熱処理を行なった後の機械的性質を調べた。また元板については、ポンチ径４８ｍｍ、ブランク径９３ｍｍ、クリアランス３０％の条件にてカップ深絞り試験を行なって耳率を調べた。ここで、強度については、塗装焼付（ベーキング）後の耐力として、２７０ＭＰａ以上の値が必要であり、また耳率については、３％を越えれば製缶中のトラブルが発生しやすくなることが知られている。
【００５８】
さらにＤＩ缶成形性評価として、缶切れ性、口拡げ性（フランジ成形性）、シーミング性、および外観欠陥について調べた。ここで、缶切れ性については苛酷なしごき加工を連続１０，０００缶行なったときの缶破断の発生状況を調べ、また口拡げ性については４段ネッキング加工後のフランジ成形性を調べ、さらにシーミング性については４段ネッキング加工後のシーミング加工性を調べ、そしてまた外観欠陥については、ＤＩ缶の缶胴壁の圧延方向に沿ったフローライン状の外観欠陥およびＤＩ方向の縦筋の発生状況を調べ、それぞれ◎〜×で相対評価した。これらの結果を表４に示す。
【００５９】
【表１】
0003644818.tif 000002
【００６０】
【表２】
0003644818.tif 000003
【００６１】
【表３】
0003644818.tif 000004
【００６２】
【表４】
0003644818.tif 000005
【００６３】
表１〜表４において、製造番号１〜５はいずれもこの発明で規定する成分組成範囲内の合金について、この発明で規定する製造プロセス条件を満足して製造したものであり、この場合は表４に示すように、いずれも耳率が３％を確実に下廻って充分な低耳率を達成でき、かつベーキング後の耐力が２７０ＭＰａ以上で充分な強度を有しており、しかもＤＩ成形性も優れていることが明らかである。
【００６４】
一方製造番号６は、合金の成分組成はこの発明で規定する範囲内であるが、製造プロセス条件がこの発明で規定する範囲から外れたものである。すなわちこの発明の方法の場合、熱間粗圧延工程中において板厚が１５０〜１５ｍｍの範囲内の段階で体積率５％以上の再結晶を生じさせた後、熱間仕上圧延最終パス入口までの温度を４００〜２５０℃の範囲内に維持する必要があるが、製造条件番号６の場合、板厚２０ｍｍで４４％の再結晶体積率を有する板厚から熱間仕上圧延最終パス入口までの間の代表的な温度値である熱間粗圧延上り温度が４１６℃と、この発明で規定する温度範囲（２５０〜４００℃）を越えており、この場合は最終板の耳率が５．６％と高く、缶切れ性が劣っていた。
【００６５】
また製造番号７は、Ｍｇ量が０．４８％とこの発明で規定する合金のＭｇ量下限よりも低く、この場合はベーキング後の強度が低く、また耳率も高く、缶切れ性に劣っていた。
【００６６】
【発明の効果】
前述の実施例からも明らかなように、この発明の方法によれば、ＤＩ缶胴用材料として、缶胴の薄肉化に充分耐え得るような高強度を有すると同時に、ＤＩ成形性、特にフランジ成形性に優れ、しかも深絞り耳率が安定して低いアルミニウム合金板を確実に得ることができる。